(57)【要約】【課題】より簡易な構成で正面輝度とコントラスを両立して向上させることが可能な表示装置を提供する。【解決手段】波長フィルタ層を備え、波長フィルタ層は、粘着剤を含み、可視光の一部の波長領域の光を吸収してその光量を減衰させる波長フィルタ機能を奏する光吸収層と、光吸収層の観察者側に配置され、光吸収層との界面を形成するし、光を透過する光透過層と、を有し、光透過層は、光吸収層側に向けて凸であり、上下方向となる向きに並べられる複数の単位光透過凸部を備え、単位光透過凸部は、光学シートの観察者側シート面の法線方向と成す角がθ１であり上面側となる第一面と、成す角がθ２であり下面側となる第二面と、を具備し、θ１はθ２より小さく、単位光透過凸部の屈折率は、光吸収層の屈折率と同じである。【選択図】図２
2012150355.tif 000002
【特許請求の範囲】
【請求項１】
観察者に映像を提供する表示装置であって、
映像源と、該映像源より観察者側に配置され、前記映像源からの映像光を制御して前記観察者側に出射することが可能な複数の層を有する光学シートと、を備え、
前記光学シートは、可視光の波長領域の少なくとも一部を減衰して透過する波長フィルタ層を備え、
前記波長フィルタ層は、
前記光学シートを前記映像源に積層させて固定する粘着剤を含むとともに、可視光の少なくとも一部の波長領域の光を吸収してその光量を減衰させることができる波長フィルタ機能を奏する手段を備える光吸収層と、
前記光吸収層の前記観察者側に配置されて、前記光吸収層との界面を形成するとともに光を透過する光透過層と、を有し、
前記光透過層は、前記光吸収層側に向けて凸であり、上下方向となる向きに並べられる複数の単位光透過凸部を備え、
前記単位光透過凸部は、前記光学シートの観察者側シート面の法線方向と成す角がθ１であり、前記凸の上面側となる第一面と、前記光学シートの観察者側シート面の法線方向と成す角がθ２であり、前記凸の下面側となる第二面と、を具備し、
前記θ１は前記θ２より小さく、
前記単位光透過凸部の屈折率は、前記光吸収層の屈折率と同じである、
表示装置。
【請求項２】
観察者に映像を提供する表示装置であって、
映像源と、該映像源より観察者側に配置され、前記映像源からの映像光を制御して前記観察者側に出射することが可能な複数の層を有する光学シートと、を備え、
前記光学シートは、可視光の波長領域の少なくとも一部を減衰して透過する波長フィルタ層を備え、
前記波長フィルタ層は、
該波長フィルタ層を他の層に積層させて固定する粘着剤を含むとともに、可視光の少なくとも一部の波長領域の光を吸収してその光量を減衰させることができる波長フィルタ機能を奏する手段を備える光吸収層と、
前記光吸収層の前記映像源側に配置されて、前記光吸収層との界面を形成するとともに光を透過する光透過層と、を有し、
前記光透過層は、前記光吸収層側に向けて凸であり、上下方向となる向きに並べられる複数の単位光透過凸部を備え、
前記単位光透過凸部は、前記光学シートの映像源側シート面の法線方向と成す角がθ３であり、前記凸の上面側となる第一面と、前記光学シートの映像源側シート面の法線方向と成す角がθ４であり、前記凸の下面側となる第二面と、を具備し、
前記θ４は前記θ３より小さく、
前記単位光透過凸部の屈折率は、前記光吸収層の屈折率と同じである、
表示装置。
【請求項３】
前記波長フィルタ層の前記観察者側には電磁波遮蔽層及びハードコート層の少なくとも一方が配置される請求項１又は２に記載の表示装置。
【請求項４】
前記波長フィルタ層の前記観察者側には、電磁波遮蔽機能を有する導電体メッシュ層が形成されている請求項１に記載の表示装置。
【請求項５】
請求項１〜４のいずれか一項に記載の表示装置に含まれる光学シートを製造する方法であって、
前記光透過層の前記単位光透過凸部の形状に対応した表面形状を有する金型ロールと、ニップロールとの間に基材を挿入し、
前記基材と前記金型ロールとの間に組成物を充填するとともに、該組成物に紫外線を照射して前記組成物を硬化させて前記単位光透過凸部を形成する工程を含む光学シートの製造方法。
【請求項６】
請求項１〜４のいずれか一項に記載の表示装置に含まれる光学シートを製造する方法であって、
前記光透過層の断面形状に対応する孔を有する金型に、加熱により溶融した組成物を加圧して圧入し、前記金型の孔から流出した前記組成物を冷却して前記光透過層を形成する工程を含む光学シートの製造方法。
【請求項７】
請求項１〜４のいずれか一項に記載の表示装置に含まれる光学シートを製造する方法であって、
前記光吸収層を構成する組成物を剥離シートに塗布し、その後、前記組成物を前記光透過層に積層する工程を含む光学シートの製造方法。
【請求項８】
請求項１〜４のいずれか一項に記載の表示装置に含まれる光学シートを製造する方法であって、
前記光吸収層を構成する組成物を直接に前記光透過層に塗布する工程を含む光学シートの製造方法。
【発明の詳細な説明】
【技術分野】
【０００１】
本発明は、映像光や外光を適切に透過・吸収し、観察者に質の高い映像を提供する表示装置、及び当該表示装置に含まれる光学シートの製造方法に関する。
【背景技術】
【０００２】
プラズマディスプレイパネル（以下、「ＰＤＰ」と記載することがある。）を用いたプラズマテレビ等の表示装置では、ＰＤＰよりも観察者側に光学シートが配置されている。この光学シートは、観察者に質の高い映像を提供する機能を有している。
【０００３】
映像の質にはさまざまな要素があるが、その中に正面輝度及びコントラストがある。正面輝度は画面から正面方向へ出射される映像光の明るさを意味する。正面輝度が低ければ観察者は暗い画面との印象を受けるため、質の良い映像光とはいえず、表示装置として一定以上の正面輝度を確保する必要がある。一方、コントラストは映像において明るい部分と暗い部分との明暗の比を意味する。コントラストが高い場合には、物の輪郭等が明確に表現され、いわゆるメリハリのある映像となる。逆にコントラストが低い場合には、全体的に同じ明るさとなる傾向となるため、物の輪郭がぼやけてメリハリがない映像となる。従って、質の良い映像光を得る観点からは、コントラストについても一定以上の高さを確保することが必要である。
【０００４】
従来において、コントラストを向上させるために、光学シートの１つの層としてＮＤフィルタ層、調色フィルタ層、若しくはネオン光吸収層、又はこれらを組み合わせた層を含ませることがあった。これらＮＤフィルタ層、調色調整フィルタ層、ネオン光吸収層は、いずれも光量を減少させることができる性質を有する層である。そのなかでも、光量を減少させるに際し、光の波長に関係なく光量を減少させることができる層がＮＤフィルタ（Neutral Density Filter）層である。一方、所定の範囲の波長の光量を減衰させることができる層が調色調整フィルタ層、及びネオン光吸収層である。以下これらを総称して波長フィルタ層と記載する。また、このような機能を「波長フィルタ機能」と記載することもある。
【０００５】
このような波長フィルタ層を備える表示装置が例えば特許文献１に開示され、これは粘着剤に波長フィルタ機能を有するというものである。外光は光学シートへの入射により波長フィルタ層（粘着剤層）を一度透過し、その後、表示装置のいずれかの部位で反射して観察者側に出射される際にもう一度波長フィルタ層（粘着剤層）を透過する。これにより少なくとも２回、波長フィルタ層を透過する際に外光が吸収され、外光が多く吸収されてコントラストを向上させることができる。一方、映像光は映像源から観察者側に出射される際に一度波長フィルタ層を透過するのみである。従って、波長フィルタ層を設けることにより、映像光の輝度低下に比べてコントラストの向上を大きく確保することができ、ある程度において、正面輝度及びコントラストの確保は可能であった。
【０００６】
一方、特許文献２、特許文献３には、正面輝度及びコントラストを向上させることができる光学シートが開示されている。これには基材層の一方の面に所定の間隔で形成された光透過部（プリズム部）と、該光透過部（プリズム部）間に配置された楔形の光吸収部と、を備える構成が表れている。
【先行技術文献】
【特許文献】
【０００７】
【特許文献１】国際公開公報  ＷＯ  ２００８／０３８７２９
【特許文献２】特開２００９−０８０１５３号公報
【特許文献３】特開２００９−０８０１９３号公報
【発明の概要】
【発明が解決しようとする課題】
【０００８】
しかしながら、特許文献１のような波長フィルタ層によって高いコントラストを得るためには透過率を低くする必要があり、その分映像光の輝度の低下が大きくなった。そして当該映像光の輝度を高くするために映像源そのものの出力を高くして明るくするという手法をとる必要があり、消費電力の増大を招いていた。
【０００９】
一方、特許文献２、特許文献３のような構成の光学シートは、正面輝度とコントラストを両立して向上させることができるが、構造が複雑であった。このような微小でかつ高精度な構造では工程や品質管理に手間がかかり、コストを低く抑えることに困難があった。
【００１０】
そこで本発明は上記した問題点に鑑み、より簡易な構成で正面輝度とコントラストを両立して向上させることが可能な表示装置を提供する。また、このような表示装置に含まれる光学シートの製造方法を提供する。
【課題を解決するための手段】
【００１１】
発明者は、本発明を完成させるにあたり、次のような知見を得た。図７に説明のための図を示した。はじめに、図７（ａ）の左側に示したように、一定の厚さＤの光吸収層を考える。この光吸収層に対して、厚さ方向に光が透過する場合、図７（ａ）にＡ、Ｂ、Ｃで示したいずれの部位においても光の透過率は同じである。これをグラフで表わすと図７（ａ）の右側のようになる。ただしこのグラフは概念的に表わしており、精度良く表示しているわけではない。図７（ａ）のグラフは横軸に透過率、縦軸に位置（厚さ方向と直交する方向の位置）を表したものである。図７（ａ）のグラフからもわかるように透過率は位置によらず一定となる。
【００１２】
次に、図７（ｂ）の左側に示したように、図７（ａ）に表した光吸収層と同じ体積で、同じ光吸収性能の組成物で形成され、その断面形状が異なる光吸収層を考える。これは位置によってその厚さが異なるように形成している。具体的にはＡＣを底辺とし高さを２・Ｄとする直角三角形である。またＢの位置はＡＣの中点である。図７（ｂ）には図７（ａ）と同様のグラフも表した。
この光吸収層に対して、厚さ方向に光が透過する場合、位置Ａにおける光吸収層の厚さは０、位置Ｂにおける厚さはＤ、位置Ｃにおける厚さは２・Ｄであるから、透過率が光吸収層の厚さに比例するものであれば図７（ｂ）のグラフで示したｐとｑは等しい大きさになるはずである。しかしながら、実際にはｑはｐよりも小さい値となった。従って、透過率は光吸収層の厚さに比例することなく、ある程度厚さが大きくなると透過率減少の程度も小さくなる。
【００１３】
以上のことを鑑みると、厚さが位置によって異なる光吸収層の位置Ａ〜位置Ｃ間の透過率の平均値（図７（ｂ）の例）は、これと体積等を同じとし、厚さを一定とした光吸収層における位置Ａ〜位置Ｃ間の透過率の平均値（図７（ａ）の例）よりも大きくなる。すなわち、図７（ｂ）の例の方が全体として透過率が高いことを意味する。
【００１４】
一方、ＯＤ値ともよばれる吸光度は光吸収層の厚さと比例することが知られている。
【００１５】
以上の知見を得て、発明者らは本発明を完成させた。以下、本発明について説明する。
【００１６】
請求項１に記載の発明は、観察者に映像を提供する表示装置であって、映像源と、該映像源より観察者側に配置され、映像源からの映像光を制御して観察者側に出射することが可能な複数の層を有する光学シートと、を備え、光学シートは、可視光の波長領域の少なくとも一部を減衰して透過する波長フィルタ層を備え、波長フィルタ層は、光学シートを映像源に積層させて固定する粘着剤を含むとともに、可視光の少なくとも一部の波長領域の光を吸収してその光量を減衰させることができる波長フィルタ機能を奏する手段を備える光吸収層と、光吸収層の観察者側に配置されて、光吸収層との界面を形成するとともに光を透過する光透過層と、を有し、光透過層は、光吸収層側に向けて凸であり、上下方向となる向きに並べられる複数の単位光透過凸部を備え、単位光透過凸部は、光学シートの観察者側シート面の法線方向と成す角がθ１であり、前記凸の上面側となる第一面と、光学シートの観察者側シート面の法線方向と成す角がθ２であり、凸の下面側となる第二面と、を具備し、θ１はθ２より小さく、単位光透過凸部の屈折率は、光吸収層の屈折率と同じである、表示装置である。
ここで「屈折率が同じ」とは、屈折率差が０．０２以下であることを意味する。以下同じである。
【００１７】
請求項２に記載の発明は、観察者に映像を提供する表示装置であって、映像源と、該映像源より観察者側に配置され、映像源からの映像光を制御して観察者側に出射することが可能な複数の層を有する光学シートと、を備え、光学シートは、可視光の波長領域の少なくとも一部を減衰して透過する波長フィルタ層を備え、波長フィルタ層は、該波長フィルタ層を他の層に積層させて固定する粘着剤を含むとともに、可視光の少なくとも一部の波長領域の光を吸収してその光量を減衰させることができる波長フィルタ機能を奏する手段を備える光吸収層と、光吸収層の映像源側に配置されて、光吸収層との界面を形成するとともに光を透過する光透過層と、を有し、光透過層は、光吸収層側に向けて凸であり、上下方向となる向きに並べられる複数の単位光透過凸部を備え、単位光透過凸部は、光学シートの映像源側シート面の法線方向と成す角がθ３であり、凸の上面側となる第一面と、光学シートの映像源側シート面の法線方向と成す角がθ４であり、凸の下面側となる第二面と、を具備し、θ４はθ３より小さく、単位光透過凸部の屈折率は、光吸収層の屈折率と同じである、表示装置である。
【００１８】
請求項３に記載の発明は、請求項１又は２に記載の表示装置において、波長フィルタ層の観察者側には電磁波遮蔽層及びハードコート層の少なくとも一方が配置されるものである。
【００１９】
請求項４に記載の発明は、請求項１に記載の表示装置において、波長フィルタ層の観察者側には、電磁波遮蔽機能を有する導電体メッシュ層が形成されているものである。
【００２０】
請求項５に記載の発明は、請求項１〜４のいずれか一項に記載の表示装置に含まれる光学シートを製造する方法であって、光透過層の単位光透過凸部の形状に対応した表面形状を有する金型ロールと、ニップロールとの間に基材を挿入し、基材と金型ロールとの間に組成物を充填するとともに、該組成物に紫外線を照射して組成物を硬化させて単位光透過凸部を形成する工程を含む光学シートの製造方法である。
【００２１】
請求項６に記載の発明は、請求項１〜４のいずれか一項に記載の表示装置に含まれる光学シートを製造する方法であって、光透過層の断面形状に対応する孔を有する金型に、加熱により溶融した組成物を加圧して圧入し、金型の孔から流出した組成物を冷却して光透過層を形成する工程を含む光学シートの製造方法である。
【００２２】
請求項７に記載の発明は、請求項１〜４のいずれか一項に記載の表示装置に含まれる光学シートを製造する方法であって、光吸収層を構成する組成物を剥離シートに塗布し、その後、組成物を光透過層に積層する工程を含む光学シートの製造方法である。
【００２３】
請求項８に記載の発明は、請求項１〜４のいずれか一項に記載の表示装置に含まれる光学シートを製造する方法であって、光吸収層を構成する組成物を直接に光透過層に塗布する工程を含む光学シートの製造方法である。
【発明の効果】
【００２４】
本発明の表示装置によれば、より簡易な構成で正面輝度とコントラストを両立して向上させることが可能となる。
また、この表示装置に含まれるの光学シートの製造方法によれば、上記した表示装置をさらにより簡易に製造することができる。
【図面の簡単な説明】
【００２５】
【図１】第一実施形態にかかる表示装置を模式的に示した分解斜視図である。
【図２】映像源ユニットの断面を示し、その層構成を模式的に表した図である。
【図３】波長フィルタ層を拡大して示した図である。
【図４】光路例を説明する図である。
【図５】第二実施形態にかかる表示装置に含まれる映像源ユニットの断面を示し、その層構成を模式的に表した図である。
【図６】波長フィルタ層を拡大して示した図である。
【図７】透過率に関する説明をする図である。
【図８】実施例における評価の条件を説明する図である。
【発明を実施するための形態】
【００２６】
本発明の上記した作用及び利得は、次に説明する発明を実施するための形態から明らかにされる。以下本発明を図面に示す実施形態に基づき説明する。ただし本発明は当該実施形態に限定されるものではない。
【００２７】
図１は第一実施形態にかかる表示装置１を模式的に示した分解斜視図である。図１では紙面右上が観察者側、紙面左下が背面側である。図１からわかるように、表示装置１では、前面側筐体２と背面側筐体３とにより形成される筐体の内側に、映像源ユニット４が配置されている。本実施形態の表示装置１はプラズマテレビであり、映像源ユニット４はプラズマディスプレイパネルユニット４（ＰＤＰユニット４）である。表示装置１には、映像源ユニット４の他にもその筐体内に表示装置に備えられるべき公知の各装置が具備される。これには例えば、各種電気回路や冷却手段等を挙げることができる。
【００２８】
図２は図１に表した映像源ユニット４の断面を示し、その層構成を模式的に表した図である。図２は、図１にＩＩ−ＩＩで示した線に沿った断面で、紙面右が観察者側である。図２では、見易さのため繰り返しとなる符号は一部省略することがある（以降に示す各図において同じ。）。図３には、図２のうち波長フィルタ層１１の一部を拡大した図を示した。
【００２９】
図２からわかるように、映像源ユニット４は、ＰＤＰ５及び該ＰＤＰ５に積層された光学シート１０を備えている。ここでＰＤＰ５は、公知のＰＤＰを用いることができる。以下光学シート１０について説明する。
【００３０】
光学シート１０は、波長フィルタ層１１、電磁波遮蔽層１８、及びハードコート層１９を備えている。
【００３１】
波長フィルタ層１１は、光透過層１２と光吸収層１５とを有し、これが光学シート１０の厚さ方向に積層されている。詳しくは次の通りである。
【００３２】
光透過層１２は、光を透過するとともに光吸収層１５との界面に凹凸面を形成する層である。光透過層１２は、図２、図３に良く表れているように、基材部１３及び光透過凹凸部１４を具備し、光透過凹凸部１４には複数の単位光透過凸部１４ａが設けられている。
【００３３】
基材部１３は、透光性を有するとともに、光透過凹凸部１４の基材となる部位であり、光透過凹凸部１４の変形を防止できるように支持する。かかる観点から、基材部１３を形成する材料の具体例として例えば、アクリル、スチレン、ポリカーボネート、ポリエチレンテレフタレート、アクリロニトリル等の一以上を主成分とする透明樹脂や、エポキシアクリレートやウレタンアクリレート系の反応性樹脂（電離放射線硬化型樹脂等）を挙げることができる。
【００３４】
光透過凹凸部１４は、透光性を有する複数の単位光透過凸部１４ａを備えてなる部位である。各単位光透過凸部１４ａは、光吸収層１５側に向けて凸となるように突出するように形成されている。本実施形態では断面が略三角形である部位を有し、その斜辺を形成する第一面１４ｂ、及び第二面１４ｃを具備している。そして単位光透過凸部１４ａは、図２に表れた断面を有して紙面奥／手前方向に延びるように形成され、該延びる方向に直交する方向に並列されている。
【００３５】
具体的には、図３に示したように、第一面１４ｂが光学シート１０の観察者側シート面法線となす角をθ１、第二面１４ｃが光学シート１０の観察者側シート面法線となす角をθ２としたとき、本実施形態ではθ１＜θ２である。
【００３６】
具体的なθ１、θ２の角度は限定されることはないが、θ２は２０度以上４０度以下であることが好ましく、２５度以上３５度以下であることがさらに好ましい。例えばθ２を次のように得ることもできる。すなわち、上斜め４５度から光学シートに入射する外光を考え、光透過層１２を屈折率１．４９のアクリル系樹脂で製作した場合、スネルの法則により、この外光は水平に対して上斜め２８．３度から下がるように光透過凹凸部１４中を進むことになるから、これに対応してθ２も２８．３度とすることもできる。
【００３７】
一方、θ１は、θ２と同様、室内における天井方向からの外光をより効率的に吸収させる観点から、０度≦θ１＜θ２であることが好ましく、さらに好ましくは０度である。また、一般に外光は上方からの方が下方からより多いので、θ１＜θ２の関係にあればより外光を吸収する効率が良い。
【００３８】
単位透過凸部１４ａのピッチは、加工性や、後述する光吸収層１５を形成する観点から１０μｍ以上５０μｍ以下であることが好ましい。同様の理由で単位透過凸部１４ａの突出高さは、２０μｍ以上１００μm以下であることが好ましい。
【００３９】
ここで光透過凹凸部１４は基材部１３と同じ材料であってもよいし、異なる材料であってもよい。ただし屈折率差があると当該屈折率差によりこの界面で光が偏向されてしまうので、同じ材料であること、又は異なる材料であっても屈折率差がないことが好ましい。同じ材料の場合には、光透過凹凸部１４と基材部１３とを一体に形成することもできる。また、光透過凹凸部１４と基材部１３とが異なる材料である場合、及び同じ材料である場合であっても、基材部１３と光透過凹凸部１４が別に形成され、なんらかの手段により積層されてもよい。光透過層１２の形成方法の例は後で説明する。
【００４０】
単位光透過凸部１４ａを形成する材料は特に限定されることはないが、具体例として例えば、アクリル、スチレン、ポリカーボネート、ポリエチレンテレフタレート、アクリロニトリル等の一以上を主成分とする透明樹脂や、エポキシアクリレートやウレタンアクリレート系の反応性樹脂（電離放射線硬化型樹脂等）を挙げることができる。
【００４１】
ただし、単位光透過凸部１４ａは、後で説明する光吸収層１５の単位光吸収凸部１７ａと同じ屈折率を有している。ここで「同じ屈折率」とは、屈折率差が０．０２以内であることを意味する。
【００４２】
光吸収層１５は、上記した光透過層１２と組み合わせられる波長フィルタ機能を有する層である。また本実施形態では当該光吸収層１５に粘着剤が含まれており、光学シート１０をＰＤＰやガラス層等の他の層へ適切に粘着させる粘着層としての機能も兼ね備えている。
本実施形態では、光吸収層１５に粘着剤層としての機能をも具備する構成としが、必ずしもその必要はなく、粘着剤層は別に設けられていても良い。しかしながら、このように光吸収層１５に粘着剤層としての機能をも具備することにより、層構成を簡易にすることができる利点がある。かかる観点から本実施形態では光吸収層１５に粘着機能をも有する層にした。
【００４３】
そのため、光吸収層１５は粘着剤と、該粘着剤に含有される光吸収手段を含んでいる。光吸収手段は、所望の波長領域の光を吸収することのできる１種以上の光吸収剤や光吸収色素等の光吸収作用を有する波長フィルタ機能を奏する手段である。
【００４４】
粘着剤は光学シート１０をＰＤＰやガラスパネル等の他の部材に光学シート１０を粘着固定する物質である。粘着剤として用いられる材料は特に限定されることはないが、表示装置に組み込まれる光学シートに用いられる粘着剤として広く使用され、光学特性、安定性、積層し易さ等を有するとともに安価に入手可能な材料を用いることが好ましい。
これには例えばアクリル系の粘着剤を用いることができ、さらに具体的にはアクリル系共重合体とイソシアネート化合物を組み合わせた粘着剤を挙げることができる。
【００４５】
光吸収手段は、所望の波長領域の光を吸収することのできる物質であり、その材料としては、減衰させるべき波長の光を吸収することのできる公知のものを用いることができる。１種類の光吸収手段で全ての波長領域の可視光を減衰させることができるとは限らないので、減衰させることのできる光の波長領域を適切に網羅するため、複数種類の光吸収手段を適用してもよい。以下に光吸収手段の例を挙げる。
【００４６】
波長５５０ｎｍ以上６４０ｎｍ以下の光を吸収することができる光吸収手段として、シアニン系、オキソノール系、メチン系、サブフタロシアニン系もしくはポルフィリン系の色素等を挙げることができる。これによれば、この波長領域の光を吸収して減衰させることが可能となる。
ここで、この波長領域はＰＤＰから放射されるネオン光、すなわちネオン原子の発光スペクトル帯域を含むので、当該光吸収手段を含めれば、いわゆるネオン線吸収機能も具備するものとなる。
【００４７】
その他、可視領域である３８０ｎｍ以上７８０ｎｍ以下の範囲内のいずれかに最大吸収波長を有する光吸収手段は公知のものを用いることができる。これには例えば特開２０００−２７５４３２号公報、特開２００１−１８８１２１号公報、特開２００１−３５００１３号公報、特開２００２−１３１５３０号公報等に記載の手段を挙げることができる。さらにこの他にも、黄色光、赤色光、青色光等の可視光を吸収するアントラキノン系、ナフタレン系、アゾ系、フタロシアニン系、ピロメテン系、テトラアザポルフィリン系、スクアリリウム系、シアニン系等の手段を挙げることもできる。
ここで、このような光吸収手段を含めれば、ＰＤＰからの発光の色純度や色再現範囲、電源ＯＦＦ時のディスプレイ色等の改善も併せて行うことができ、いわゆる色調調整機能も具備するものとなる。
【００４８】
また、光吸収手段として光吸収性の着色粒子を用いてもよい。これには例えばカーボンブラック、グラファイト、黒色酸化鉄等の金属塩、染料、顔料等で着色した有機微粒子や着色したガラスビーズ等を挙げることができる。より具体的には、カーボンブラックを含有したアクリル架橋微粒子や、カーボンブラックを含有したウレタン架橋微粒子等がある。
【００４９】
すなわち、光吸収層１５は、粘着剤構成組成物中に光吸収手段を混濁させることにより製造することができる。
【００５０】
また、図２、図３からわかるように光吸収層１５は、光透過層１２の面のうち、光透過凹凸部１４が設けられた側の面に積層される。これにより、光吸収層１５の一部が単位光透過凸部１４ａ間に入り込み、凸状となって単位光吸収凸部１７ａが形成される。これにより、光吸収層１５は、厚さが一定である基部１６と、該基部１６の光透過層１２側へ突出するように形成され、複数の単位光吸収凸部１７ａを備える光吸収凹凸部１７と、を有する。そして図２、図３からわかるように光透過凹凸部１４と光吸収凹凸部１７とは互いにその凹凸を埋め合うように形成されている。従って、単位光透過凸部１４ａの第一面１４ｂに重なるように単位光吸収凸部１７の第一面１７ｂが形成され、同様に第二面１４ｃに重なるように第二面１７ｃが形成される。
【００５１】
また、形成された光吸収層１５は、光透過層１２のうち少なくとも単位光透過凸部１４ａと同じ屈折率を有している。
【００５２】
ここで、本実施形態では光吸収層１５は基部１６と光吸収凹凸部１７とを有して構成されている。上記した図７を用いた説明のように、透過率の向上に寄与するのは凹凸を有する部位であり、本実施形態では光吸収凹凸部１７である。従って、基部１６は可能な限り薄くしてよく、また基部がなく、光吸収凹凸部のみにより光吸収層が形成されてもよい。本実施形態では光吸収層１５が粘着層としての機能を兼ね備える観点から、及び生産性の観点から基部１６を設けた。
【００５３】
図２に戻って電磁波遮蔽層１８について説明する。電磁波遮蔽層１８は、ＰＤＰ等から発生した電磁波を遮蔽する機能を有するものである。電磁波遮蔽層としては、従来公知の各種形態のものを適用可能であり、後で例示する導電体メッシュ層の他、銀、ＩＴＯ（酸化錫インジウム）、ＡＴＯ（アンチモンドープ酸化錫）等の透明な連続体（メッシュ開口部非形成の）薄膜を用いることも可能である。ただし、透明性と電磁波遮蔽性を両立させる観点からは、金属等の導電体メッシュ層が好ましい。
【００５４】
本実施形態では、電磁波遮蔽層１８は図２に示すように、上記した光透過層１２の基材部１３を基材とし、ここに積層された導電体メッシュ層１８ａを具備して構成されている。
通常、公知の電磁波遮蔽層は、透明基材とその面上に積層された導電体メッシュ層とを有する構造が一般的である。これに対して本実施形態では光透過層１２の基材部１３が電磁波遮蔽層の透明基材の機能をも兼ねている。従って、本実施形態によれば、層構成を簡素化することができる。
ただし、従来の電磁波遮蔽層のように別に設けられた透明基材上に導電体メッシュ層を積層した公知の電磁波遮蔽層の形態を適用することを妨げるものではなく、このような電磁波遮蔽層を光透過層１２に積層してもよい。
【００５５】
導電体メッシュ層１８ａは、導電性を有することで電磁波遮蔽機能を発揮する層であり、メッシュを構成する線状の部材（ライン）自体は不透明だが、このラインがメッシュ状（微細な格子状）となっていることにより開口部が形成されて光を透過できる。
【００５６】
メッシュの形状は特に限定されることはないが、開口部の形状が正方形である例が代表的である。その他例えば、三角形、四角形、多角形、円形、楕円形等でもよい。
メッシュのライン幅はメッシュの非視認性の観点から１００μｍ以下、より好ましくは５０μｍ以下である。ただし、電磁波遮蔽機能の確保、破断防止の観点から５μｍ以上とするのが良い。
メッシュの開口部の幅は１００μｍ以上、より好ましくは１５０μｍ以上である。但し、電磁波遮蔽機能の確保の観点から最大３０００μｍが好ましい。
また、ラインの幅と間口部の幅との関係は光透過性の観点、及びハードコート層を形成するに際して開口部内に気泡が残留し難い観点から、開口率が６０％以上となるようにするのが好ましく、電磁波遮蔽機能の確保の観点から９７％以下となるようにするのが好ましい。なお、開口部が正方形の場合には開口率＝［（間口部の幅）２／（ラインのピッチ）２］×１００％で定義される。
導電体メッシュ層１８ａの厚さは、電磁波遮蔽機能の観点から１μｍ以上２０μｍ以下が好ましいが、薄膜とする点、画像の視認性、ハードコート層形成時における気泡混入の観点、工程が短く歩留りが良い点、等から、より好ましくは１μｍ以上５μｍ以下、さらに好ましくは１μｍ以上３μｍ以下である。
【００５７】
このような導電体メッシュ層１８ａは公知の方法により形成することができる。例えば、光透過層１２の基材部１３に導電インキをメッシュパターン状に印刷し、形成された導電インキ層上に金属メッキする方法を挙げることができる。
【００５８】
また導電体メッシュ層１８ａには公知の導電体メッシュ層のように、黒化層や防錆層を設けてもよい。
黒化層は外光吸収、画像の視認性向上、コントラスト向上等を目的に設けることができる。このような黒化層は可視光領域に亘って光吸収性を有する物質を付与する等により設けることができる。
防錆層は、錆を防止し、黒化層の脱落や変形を防止することを目的に設けられる。防錆層としては、例えば、ニッケル、亜鉛、及び／又は銅の酸化物、若しくはクロメート処理層を適用できる。
【００５９】
次にハードコート層１９について説明する。ハードコート層１９は、表面保護層やＨＣ層とも呼ばれることがあり、光学シート１０の観察者側表面を保護する機能を有する層である。ハードコート層１９は透明な樹脂層として形成することができ、ハードコート層１９は擦り傷、表面汚染に対する耐性の観点から、硬化性樹脂が硬化してなる樹脂硬化層として形成することが好ましい。
具体的には電離放射線硬化性樹脂、その他公知の硬化性樹脂等を要求性能に応じて適宜採用すればよい。電離放射線硬化性樹脂としては、アクリレート系、オキセタン系、シリコーン系などが挙げられる。例えば、アクリレート系の電離放射線硬化性樹脂は、単官能（メタ）アクリレートモノマー、２官能（メタ）アクリレートモノマーモノマー、３官能以上の（メタ）アクリレートモノマーなどの（メタ）アクリル酸エステルモノマー、ウレタン（メタ）アクリレート、エポキシ（メタ）アクリレート、ポリエステル（メタ）アクリレート等の（メタ）アクリル酸エステルオリゴマー乃至は（メタ）アクリル酸エステルプレポリマーなどからなる。さらに３官能以上の（メタ）アクリレートモノマーを例示すれば、トリメチロールプロパントリ（メタ）アクリレート、ペンタエリスリトールテトラ（メタ）アクリレート、ジペンタエリスリトールヘキサ（メタ）アクリレート等がある。
【００６０】
また、ハードコート層１９には、耐汚染性向上の観点から、シリコーン系化合物、フッ素系化合物などを添加してもよい。
【００６１】
このような各構成を備えた光学シート１０がＰＤＰ５に配置されて映像源ユニット４を形成している。具体的には、図２からわかるように、光吸収層１５がＰＤＰ５側に向けられ、その粘着機能により光学シート１０がＰＤＰ５に直接積層されている。このとき、本実施形態では、光透過層１４の単位光透過凸部１４ａにおいて第一面１４ｂが上、第二面１４ｃが下となるように配置されている。従って単位光透過凸部１４ａ、単位光吸収凸部１７ａは水平方向を長手方向とし、垂直方向に並列されている。
【００６２】
すなわち表示装置１では、映像源ユニット４において、ＰＤＰ５の観察者側面に光学シート１０が積層されている。本実施形態ではＰＤＰ５と光学シート１０とは光吸収層１５により粘着されている。さらにその観察者側には光透過層１２が積層され、光透過層１３の観察者側面には導電体メッシュ層１８ａが積層され、その観察者側にはハードコート層１９が形成されている。
【００６３】
かかる光学シート１０は例えば次のように製造することができる。
【００６４】
波長フィルタ層１１の光透過層１２は金型ロールを用いる方法や熱溶融押し出しによる方法で形成することができる。
金型ロールによる方法では、円筒状であるロールの外周面に、光透過層１２の単位光透過凸部１４ａを転写可能な凹凸が設けられた金型ロールを準備する。そして金型ロールとこれに対向するように配置されたニップロールとの間に、基材部１３となる基材を挿入する。このとき、基材と金型ロールとの間に光透過凹凸部構成組成物を供給しながら金型ロール及びニップロールを回転させる。これにより金型ロールの表面に形成された凹凸の凹部内に光透過凹凸部構成組成物が充填され、該組成物が金型ロールの凹凸の表面形状に沿ったものとなる。
【００６５】
ここで、光透過凹凸部構成組成物としては、上記したものが好ましいが、さらに具体的には次の通りである。すなわち、光硬化型プレポリマー（Ｐ１）に、反応性希釈モノマー（Ｍ１）及び光重合開始剤（Ｉ１）を配合した光硬化型樹脂組成物を用いることができる。
【００６６】
上記光硬化型プレポリマー（Ｐ１）としては、例えば、エポキシアクリレート系、ウレタンアクリレート系、ポリエーテルアクリレート系、ポリエステルアクリレート系、ポリチオール系等のプレポリマーを挙げることができる。
【００６７】
また、上記反応性希釈モノマー（Ｍ１）としては、例えば、ビニルピロリドン、２−エチルヘキシルアクリレート、β−ヒドロキシアクリレート、テトラヒドロフルフリルアクリレート等を挙げることができる。
【００６８】
また、上記光重合開始剤（Ｉ１）としては、例えば、ヒドロキシベンゾイル化合物（２−ヒドロキシ−２−メチル−１−フェニルプロパン−１−オン、１−ヒドロキシシクロヘキシルフェニルケトン、ベンゾインアルキルエーテル等）、ベンゾイルホルメート化合物（メチルベンゾイルホルメート等）、チオキサントン化合物（イソプロピルチオキサントン等）、ベンゾフェノン（ベンゾフェノン等）、リン酸エステル化合物（１，３，５−トリメチルベンゾイルジフェニルホスフィンオキシド、ビス（２，４，６−トリメチルベンゾイル）−フェニルホスフィンオキサイド等）、ベンジルジメチルケタール等が挙げられる。これらの中から、光硬化型樹脂組成物を硬化させるための照射装置及び光硬化型樹脂組成物の硬化性から任意に選択することができる。なお、光透過凹凸部１４の着色防止の観点から好ましいのは、２−ヒドロキシ−２−メチル−１−フェニルプロパン−１−オン、１−ヒドロキシシクロヘキシルフェニルケトン及びビス（２，４，６−トリメチルベンゾイル）−フェニルホスフィンオキサイドである。
【００６９】
これらの光硬化型プレポリマー（Ｐ１）、反応性希釈モノマー（Ｍ１）及び光重合開始剤（Ｉ１）は、それぞれ、１種類で、又は２種以上を組み合わせて用いることができる。
【００７０】
金型ロールと基材との間に挟まれ、ここに充填された光透過凹凸部構成組成物に対し、基材側から光照射装置により光を照射する。これにより組成物を硬化させ、その形状を固定させることができる。そして、離型ロールにより金型ロールから基材部及び成形された光透過凹凸部を離型する。
【００７１】
一方、熱溶融押し出しについては次の通りである。すなわち、光透過層１２の厚さ方向断面形状に対応する孔形状を有する押し出し用金型を準備する。そして熱により溶融した光透過層構成組成物を押し出し機を用いて加圧し、押し出し用金型の孔を通過させ、これを冷却することにより断面形状が光透過層の形状である長いシートを得ることができる。
【００７２】
以上のように形成した光透過層に光吸収層を積層する。積層する方法は特に限定されることはないが、剥離シートの一方の面に粘着剤を含有する光吸収層構成組成物を積層させ、これを光透過層に被せるように積層する方法や、光吸収層構成組成物を直接に光透過層に塗工する方法を挙げることができる。
【００７３】
電磁波遮蔽層１８は上記したように、光透過層１２の基材部１３の面のうち光透過凹凸部１４とは反対側の面に導電体メッシュ層１８ａを積層すればよい。
【００７４】
ハードコート層１９は、形成された導電体メッシュ層１８ａ上から硬化前の上記したようなハードコート用組成物を塗布し、その後にこの組成物を硬化させることにより形成することが可能である。
【００７５】
このような製造方法によれば、波長フィルタ層、及びこれを備える光学シートを効率よく製造することができる。
【００７６】
光学シート１０には上記した各層の他にも、他の機能を有する層を粘着剤等により積層してもよい。他の層として例えば近赤外線吸収層、紫外線吸収層、反射防止層、及び防眩層を挙げることができる。以下に各層について説明する。
【００７７】
近赤外線吸収層は、ＰＤＰが発光するキセノンガス放電に起因して生じる近赤外線を吸収する機能を有する。近赤外線吸収層には公知の近赤外線吸収剤を有する市販フィルムを用いたり、近赤外線吸収色素を粘着層や樹脂層へ含有させた組成物を成膜したり、若しくはこれを透明基材又は他の機能性フィルタ上に塗布し、必要に応じ乾燥、硬化処理等を経て形成したものを用いることができる。
【００７８】
近赤外線吸収色素としては、ＰＤＰが発光するキセノンガス放電に起因して生じる近赤外線領域、即ち、８００ｎｍ以上１１００ｎｍ以下の波長領域を吸収するものを用いる。該波長領域の近赤外線の透過率が２０％以下が好ましく、１０％以下であることがさらに好ましい。
また、同時に近赤外線吸収層は、可視光領域、即ち、３８０ｎｍ以上７８０ｎｍ以下の波長領域で、十分な透過率を有することが望ましい。
【００７９】
紫外線吸収層は、粘着剤を含む層、樹脂を含む層、基材層等の透明である有機材料の黄変等の劣化と、近赤外吸収色素やネオン吸収色素、調色色素等の着色材料の劣化を防止するために設けられる層であり、紫外線を吸収する機能を有している。従って粘着剤層よりも観察側に配置されることが好ましい。紫外線吸収層としては公知のものを用いることができる。
【００８０】
反射防止層は、表示装置表面での外光の鏡面反射による背景の映り込み、画像の白化、及びコントラスト低下を低減するための層である。反射防止層は、屈折率の高い材料と屈折率の低い材料を交互に積層し、最表面が低屈折率である層となるように多層化し、各層界面での反射光を干渉によって相殺する。これにより、表面の反射を抑え、良好な反射防止効果を得ることができる。この反射防止層は、通常、ＭｇＦ２、ＳｉＯ２に代表される低屈折率材料と、ＴｉＯ２、ＺｒＯ２等の高屈折率材料とを交互に蒸着等により成膜する気相法等によって形成される。また、反射防止層に紫外線遮蔽機能をもたらす観点から、反射防止層中に紫外線吸収剤を含有させても良い。
【００８１】
防眩層は、磨りガラスのように光を散乱又は拡散させて外光による背景像をぼかす層である。そのために、防眩層は光の入射面を粗面化した構成を備えている。粗面化のための処理には、サンドブラスト法やエンボス法等により基体表面を直接、微細凹凸を形成して粗面化する方法、シリカ等の無機フィラー、樹脂粒子等の有機フィラーを含有させた塗膜により粗面を形成する方法、及び基体表面に海島構造による多孔質膜を形成する方法等を挙げることができる。
【００８２】
光学シート１０を備えるこのような表示装置１における映像光及び外光の光路について説明する。図４には、波長フィルタ層１１の一部を拡大した図を示し、この部分における光路例Ｌ１〜Ｌ７を矢印で示した。ただし、当該光路は説明のために概念的に表したものである。
【００８３】
映像光Ｌ１〜Ｌ５は、ＰＤＰ５から出射して光吸収層１５に入射する。光吸収層１５に入射した映像光Ｌ１〜Ｌ５は、光吸収層１５の基部１６及び光吸収凹凸部１７の１つの単位光吸収凸部１７ａを通過し、光透過層１２の単位光透過凸部１４ａに入射して最終的に観察者側に提供される。
【００８４】
このとき、単位光吸収凸部１７ａと単位光透過凸部１４ａとは屈折率が同じなので、映像光Ｌ１〜Ｌ５はその界面で屈折することなく直進する。また、映像光Ｌ１〜Ｌ５まではそれぞれ異なる厚さで光吸収層１５を透過することになる。従って、上記したように、均一の厚さである光吸収層を透過したときに比べ高い透過率で光吸収層を透過する。これにより従来よりも正面輝度を高めることができる。
【００８５】
一方、外光Ｌ６、Ｌ７は観察者側から正面に対して所定の角度を有して光透過層１２を透過して光吸収層１５に侵入し、ここで減衰される。このとき外光Ｌ６、Ｌ７についても、単位光吸収凸部１７ａと単位光透過凸部１４ａとは屈折率が同じなので、外光Ｌ６、Ｌ７はその界面で屈折することなく直進する。また、吸光度は吸収厚さと比例し、外光は斜め方向から入射する関係にあることから、外光の吸収距離は、総合すると映像光に比べて均一厚さである光吸収層に近い状態であるから外光は映像光に比べて吸収される程度が大きく、コントラストの低下を抑えることができる。本実施形態では特に斜め上方からの外光に対して効果が高い。
【００８６】
以上のように、厚さが均一である光吸収層よりも、正面輝度を上げつつ同じコントラストの低下は抑えることが可能である。
一方、表示装置１に備えられる光学シート１０は、上記した特許文献２、特許文献３のように複雑な構造でなく、その製造も容易であるから簡易に低コストで光学シートを提供することができる。
すなわち、簡易及び低コストでありつつ、光学的特性の良い表示装置とすることが可能である。
そして、一般に下からの外光より、上からの外光の方が多い観点から、本実施形態では、上からの外光がより吸収されやすい。
【００８７】
図５は第二実施形態に係る表示装置のうち、映像源ユニット２４の断面を示し、その層構成を模式的に表した図で、図２に相当する図である。映像源ユニット２４も、上記した映像源ユニット４と同様にＰＤＰ５、光学シート３０を備えている。
また光学シート３０は波長フィルタ層３１、電磁波遮蔽層３８及びハードコート層１９を具備している。本実施形態では波長フィルタ層３１、及び電磁波遮蔽層３８以外は上記した第一実施形態の表示装置１と共通する。従って、ここでは波長フィルタ層３１及び電磁波遮蔽層３８について説明する。図６には波長フィルタ層３１の一部を拡大した図を示した。
【００８８】
波長フィルタ層３１は、光透過層３２と光吸収層３５とを有し、これが光学シート３０の厚さ方向に積層されている。詳しくは次の通りである。なお、本実施形態において、各層及び各部位を構成するために取り得る材料については上記した第一実施形態の表示装置１に備えられる波長フィルタ層１１と共通することから、ここでは説明を省略する。
【００８９】
光透過層３２は、光を透過するとともに光吸収層３５との界面に凹凸面を形成する層である。光透過層３２は、図５、図６に良く表れているように、基材部３３及び光透過凹凸部３４を具備し、光透過凹凸部３４には複数の単位光透過凸部３４ａが設けられている。
【００９０】
基材部３３は、透光性を有するとともに、光透過凹凸部３４の基材となる部位であり、光透過凹凸部３４の変形を防止できるように支持する。
【００９１】
光透過凹凸部３４は、透光性を有する複数の単位光透過凸部３４ａを備えてなる部位である。各単位光透過凸部３４ａは、光吸収層３５側に向けて凸となるように突出するように形成されている。本実施形態では断面が略三角形である部位を有し、その斜辺を形成する第一面３４ｂ、及び第二面３４ｃを具備している。そして単位光透過凸部３４ａは、図５に表れた断面を有して紙面奥／手前方向に延びるように形成され、該延びる方向に直交する方向に並列されている。
【００９２】
具体的には、図６に示したように、第一面３４ｂが光学シート３０のＰＤＰ側シート面法線となす角をθ３、第二面３４ｃが光学シート３０のＰＤＰ側シート面法線となす角をθ４としたとき、本実施形態ではθ４＜θ３である。
【００９３】
具体的なθ３、θ４の角度は限定されることはないが、θ３は２０度以上４０度以下であることが好ましく、２５度以上３５度以下であることがさらに好ましい。例えばθ３を次のように得ることもできる。すなわち、上斜め４５度から光学シートに入射する外光を考え、光吸収層３５を屈折率１．４９のアクリル系粘着剤を含有して製作した場合、スネルの法則により、この外光は水平に対して上斜め２８．３度から下がるように光吸収凹凸部３７中を進むことになるから、これに対応してθ３も２８．３度とすることもできる。
【００９４】
一方、θ４は、θ３と同様、室内における天井方向からの外光をより効率的に吸収させる観点から、０度≦θ４＜θ３であることが好ましく、さらに好ましくは０度である。また、一般に外光は上方からの方が下方からより多いので、θ４＜θ３の関係にあればより外光を吸収する効率が良い。
【００９５】
単位光透過凸部３４ａのピッチは、加工性や、後述する光吸収層３５を形成する観点から１０μｍ以上５０μｍ以下であることが好ましい。同様の理由で単位光透過凸部３４ａの突出高さは、２０μｍ以上１００μm以下であることが好ましい。
【００９６】
光吸収層３５は、上記した光透過層３２と組み合わせられる波長フィルタ機能を有する層である。また本実施形態では当該光吸収層３５に粘着剤が含まれており、光学シート３０を電磁波遮蔽層３８の透明基材３８ｂに適切に粘着させる粘着層としての機能を兼ね備えている。
本実施形態では、光吸収層３５に粘着剤層としての機能をも具備する構成としが、必ずしもその必要はなく、粘着剤層は別に設けられていても良い。しかしながら、このように光吸収層３５に粘着剤層としての機能をも具備することにより、効率良く層構成を簡易にすることができる利点がある。かかる観点から本実施形態では光吸収層３５に粘着機能をも有する層にした。
【００９７】
そのため、光吸収層３５は粘着剤と、該粘着剤に含有される光吸収手段を有している。光吸収手段は、所望の波長領域の光を吸収することのできる１種以上の光吸収剤や光吸収色素等の光吸収作用を有する波長フィルタ機能を奏する手段である。
【００９８】
また、図５、図６からわかるように光吸収層３５は、光透過層３２の面のうち、光透過凹凸部３４が設けられた側の面に積層される。これにより、光吸収層３５の一部が単位光透過凸部３４ａ間に入り込み、凸状となって単位光吸収凸部３７ａが形成される。これにより、光吸収層３５は、厚さが一定である基部３６と、該基部３６の光透過層３２側へ突出するように形成され、複数の単位光吸収凸部３７ａを備える光吸収凹凸部３７と、を有する。そして図５、図６からわかるように光透過凹凸部３４と光吸収凹凸部３７とは互いにその凹凸を埋め合うように形成されている。従って、単位光透過凸部３４ａの第一面３４ｂに重なるように単位光吸収凸部３７の第一面３７ｂが形成され、同様に第二面３４ｃに重なるように第二面３７ｃが形成される。
【００９９】
また、形成された光吸収層３５は、光透過層３２のうち少なくとも単位光透過凸部３４ａと同じ屈折率を有している。
【０１００】
ここで、本実施形態では光吸収層３５は基部３６と光吸収凹凸部３７とを有して構成されている。上記した図７を用いた説明のように、透過率の向上に寄与するのは凹凸を有する部位であり、本実施形態では光吸収凹凸部３７である。従って、基部３６は可能な限り薄くしてよく、また基部がなく、光吸収凹凸部のみにより光吸収層が形成されてもよい。本実施形態では光吸収層３５が粘着層としての機能を兼ね備える観点から、及び生産性の観点から基部３６を設けた。
【０１０１】
図５に戻って電磁波遮蔽層３８について説明する。本実施形態では、電磁波遮蔽層３８は、透明基材３８ｂの面に導電体メッシュ層３８ａが積層されることにより形成されている。このような電磁波遮蔽層３８は公知のものを用いることが可能である。
【０１０２】
このような各構成を備えた光学シート３０がＰＤＰ５に配置されて映像源ユニット２４を形成している。具体的には、図５からわかるように、光透過層３２がＰＤＰ５側に向けられ、不図示の粘着剤により光学シート３０がＰＤＰ５に直接積層されている。このとき、本実施形態では、光透過層３４の単位光透過凸部３４ａにおいて第一面３４ｂが上、第二面３４ｃが下となるように配置されている。従って単位光透過凸部３４ａ、単位光吸収凸部３７ａは水平方向を長手方向とし、垂直方向に並列されている。
【０１０３】
すなわち、本実施形態の表示装置では、映像源ユニット２４において、ＰＤＰ５の観察者側面に光学シート３０が積層されている。本実施形態ではＰＤＰ５と光学シート３０とは不図示の粘着剤により粘着されている。さらに光学シート３０では、最もＰＤＰ５側に光透過層３２、その観察者側に光吸収層３５が積層されている。そして光吸収層３５は粘着機能を有しており、ここに電磁波遮蔽層３８の透明基材３８ｂが積層されている。透明基材３８ｂの観察者側面には導電体メッシュ層３８ａが積層され、その観察者側にはハードコート層１９が積層されている。
【０１０４】
このような表示装置によっても上記した第一実施形態の表示装置１と同様の効果を奏するものとなる。
【実施例】
【０１０５】
以下実施例により本発明をさらに詳しく説明する。ただし、本発明は当該実施例に限定されるものではない。
【０１０６】
＜実施例１＞
実施例１では、次のように光学シートを作製した。
【０１０７】
（１）金型ロールの作製
光透過層の作製に供される金型ロールを作製した。金型ロールは、円柱状であり、銅メッキが施され、当該銅メッキ部分をバイト（切削工具）により切削して光透過層の単位光透過凸部に対応する溝を形成した。バイトとしてはダイヤモンドバイトを用いた。バイトはすくい面から見たときにその先端が２つの斜辺とこれが交わる１つの頂点を有する形状であり、一方の斜面角度がロールの円柱状の半径方向に対して０度、他方の斜辺角度が２８．３度とした。
このようなダイヤモンドバイトを用いて、ロール軸方向の溝間ピッチは１０μｍとして金型ロールの銅メッキ層の外周を切削して溝を形成したところ、ピッチ１０μｍ、深さ１８．５μｍ、斜面角度がロール半径方向に対して０度、及び、２８．３度の溝が形成された。この切削したロールにクロムメッキを施した。
【０１０８】
（２）単位光透過凸部構成組成物の調整
ポリエステルジオール／トリレンジイソシアネート／２−ヒドロキシエチルアクリレート=８５：１０：５からなる光硬化性プレポリマー（Ｐ１）を１０．０質量部、反応性希釈モノマー（Ｍ１）としてのフェノキシエチルアクリレートを３０．０質量部、ビスフェノールＡポリエトキシエトキシアクリレートを３０．０質量部、トリプロピレングリコールジアクリレートを３０．０質量部、金型離型剤（Ｓ１）としてのテトラデカノールーエチレンオキシド１０モル付加物のリン酸エステル（モノエステル／ジエステル＝モル比１／１）を０．０５質量部、光重合開始剤（Ｉ１）としての１−ヒドロキーシシクロヘキシルーフェニルーケトン（商品名：イルガキュア１８４、チバ・スペシャリティケミカルズ株式会社製）を３．０質量部を用いた。
これらの光硬化性プレポリマー（Ｐ１）、反応性希釈モノマー（Ｍ１）、金型離型剤（Ｓ１）、光重合開始剤（Ｉ１）を混合し、均一化して単位光透過凸部構成組成物を得た。この組成物を厚さ１００μｍで塗工し、高圧水銀灯により８００ｍＪ／ｃｍ２の紫外線を照射して硬化させ、多波長アッベ屈折計ＤＲ−Ｍ４（アタゴ）を用いて５８９ｎｍの屈折率を測定したところ、１．５１であった。
【０１０９】
（３）光透過層の形成
上記（１）で作製した金型ロールと、ニップロールと、の間に、基材部となる基材として、易接着ＰＥＴフィルム（東洋紡績株式会社製、Ａ４３００、厚さ１００μｍ）を挿入して搬送した。この基材の搬送に合わせ、上記（２）で得られた単位光透過凸部構成組成物を基材上に供給装置から供給し、金型ロール及びニップロール間の押圧力により、基材と金型ロールとの間に組成物を充填した。その後、基材側から高圧水銀灯により８００ｍＪ／ｃｍ２の紫外線を照射して単位光透過凸部構成組成物を硬化させて、光透過層を形成した。その後、剥離ロールにより、金型ロールから当該光透過層を離型し、厚さが１４０μｍである光透過層を作製した。
従って図２のθ１が０度、θ２が２８．３度であり、ピッチが１０μｍ、高さが１８．５μｍの単位光透過凸部を有する光透過層となった。
【０１１０】
（４）光吸収層構成組成物の調整
アクリル系粘着剤（感圧性粘着剤「オリバイン」ＢＰＳ６２７１：商品名、固形分２７％、東洋インキ製造（株）製）９９．７質量部、および硬化剤（ＢＸＸ５６２７：商品名、東洋インキ製造（株）製）０．３質量部に、近赤外線吸収剤として、フタロシアニン系化合物（ＩＲ１２：商品名、日本触媒（株）製）０．０５質量部、フタロシアニン系化合物（ＩＲ１４：商品名、日本触媒（株）製）０．０２質量部、及びジインモニウム系化合物（ＩＲＧ−０６８：商品名、日本触媒（株）製）０．０３質量部を配合した。更に、ネオン光吸収化合物（ＴＡＰ２：商品名、山田化学（株））を０．０１質量部配合した。更に、紫外線吸収材として、ＣｙａｓｏｒｂＵＶ２４（サイテック社製）を４質量部、光安定剤として、ＴＩＮＵＶＩＮＮ１４４（チバスぺシャルティケミカル製）を２質量部、調色色素として、ＫＡＹＡＳＥＴ（日本化薬（株）製）を０．２９質量部、及び、層状粘土鉱物として、クニピアＤ３６（クニミネ工業（株）製）を０．０５質量部配合し、混合物を得た。この混合物を十分攪拌させて光吸収層構成組成物を作製した。
【０１１１】
（５）光吸収層の形成
（４）で作製した光吸収層構成組成物を（３）で作製した光透過層の光透過等凸部の単位光透過凸部間に形成される溝の底部から厚さ２５．０μｍとなるように塗布した。その後、１００℃で２分間乾燥させ塗膜を形成し、この塗膜上に３８μｍの軽剥離性離型フィルム（東洋紡績社製、Ｅ７００５）をラミネートした。
なお、この光吸収層について、多波長アッベ屈折計ＤＲ−Ｍ４（株式会社アタゴ製）を用いて５８９ｎｍの屈折率を測定したところ、１．４９であった。
【０１１２】
以上により、実施例１としての波長フィルタ層を有する光学シートを得た。そしてプラズマテレビ（パナソニック株式会社製  ＶＩＥＲＡ  ＴＨ−Ｐ５０Ｇ２）から既存の光学シートを剥離し、代わりに本実施例の光学シートを貼合した。貼合の際には図２のように光吸収層が映像源側となるように配置した。
【０１１３】
＜実施例２＞
実施例２では、実施例１の「光吸収層構成組成物の調整」に対して、調色色素の量を０．２９質量部から０．３０質量部に変更して、光吸収層構成組成物を得た。他は実施例１と共通である。
以上により、実施例２としての波長フィルタ層を有する光学シートを得た。そして、プラズマテレビ（パナソニック株式会社製  ＶＩＥＲＡ  ＴＨ−Ｐ５０Ｇ２）から既存の光学シートを剥離し、代わりに本実施例の光学シートを貼合した。貼合の際には図２のように光吸収層が映像源側となるように配置した。
【０１１４】
＜実施例３＞
実施例３では、実施例１の光学シートをプラズマテレビ（パナソニック株式会社製  ＶＩＥＲＡ  ＴＨ−Ｐ５０Ｇ２）に貼合する際、図５のように、実施例１の光学シートを上下方向を反対にするとともに、光透過層を映像源側となるように配置した。すなわち、図６においてθ４が０度、θ３が２８．３度となる。
【０１１５】
＜実施例４＞
実施例４では、実施例２の光学シートをプラズマテレビ（パナソニック株式会社製  ＶＩＥＲＡ  ＴＨ−Ｐ５０Ｇ２）に貼合する際、図５のように、実施例２の光学シートを上下方向を反対にするとともに、光透過層を映像源側となるように配置した。すなわち、図６においてθ４が０度、θ３が２８．３度となる。
【０１１６】
＜比較例１＞
比較例１では、実施例１の「波長フィルタ機能を具備する粘着剤組成物の調整」に対して、調色色素の量を０．２９質量部から０．１０質量部に変更して、波長フィルタ機能を具備する粘着剤組成物を得た。
この粘着剤組成物を厚さ３８μｍの中剥離性離型フィルム（東洋紡績社製、Ｅ７００７）上に厚さ２５μｍになるように塗布した。その後、１００℃、２分間乾燥させ塗膜を形成し、この塗膜上に３８μｍの軽剥離性離型フィルム（東洋紡績社製、Ｅ７００５）をラミネートし、厚さが均一な波長フィルタ機能を有する粘着層を作製した。
そしてプラズマテレビ（パナソニック株式会社製  ＶＩＥＲＡ  ＴＨ−Ｐ５０Ｇ２）から既存の光学フィルターを剥離し、その代わりに本比較例の光学シートを貼合した。
【０１１７】
＜評価＞
評価は、図８に示した環境でおこなった。図８は、試験を行った空間を側面から見た図で、紙面左右方向を空間の幅方向、紙面上下方向を空間の高さ方向、紙面奥／手前方向を空間の奥行き方向とする。すなわち、幅１２ｍ、高さ３ｍ、奥行き１０ｍの空間の天井部に図８に示したように蛍光灯を配置した。なお、空間の床、壁面天井いずれも白色としている。また、空間の奥行き方向には、該奥行き方向に蛍光灯を並列した。プラズマテレビは、空間の幅方向一端側で、奥行き方向中央の床に載置した。
照度計（ミノルタ（Ｔ−１Ｈ））をその受光面が観察者側正面を向くようにプラズマテレビ画面中央の観察者側に設置し、照度計の値が６００ルクスとなる蛍光灯環境下にて、正面白輝度、正面黒輝度を測定した。輝度計（ミノルタ（ＬＳ−１１０））を画面中心から０度方向２ｍの距離に設置した。
正面白輝度は、パターンジェネレーター（ＫＥＮＷＯＯＤ  ＣＧ−９３５Ｎ）のＷＨＩＴＥモードで全白画面を表示させて測定した。一方、正面黒輝度は、同じパターンジェネレーターを用いて、ＣＲＯＳＳ  ＨＡＴＣＨモードで格子パターンを表示させ、黒部分を測定した。
そして比較例１の正面白輝度、及び正面黒輝度をそれぞれ１００とした時に実施例１〜実施例４の正面白輝度、正面黒輝度を表した。従って正面白輝度が高いほど正面輝度が向上し、正面黒輝度が低い程コントラストが高くなることを意味する。
【０１１８】
＜評価結果＞
結果を表１に示す。
【０１１９】
【表１】
2012150355.tif 000003
【０１２０】
実施例１〜実施例４ではいずれも、比較例１に対して正面白輝度を向上させることができた。そしてこの時の正面黒輝度の結果から比較例１よりコントラストの向上が見られた。
【０１２１】
また、実施例１〜実施例４で作製した光学シートは比較例１で説明したシートよりは製造工程は複雑になるが、特許文献２、特許文献３に開示された光学シートと比べると簡易的に製造することができる。従って、簡易的に、コストが上昇することを抑えつつも比較例１のような光学シートよりも高い性能を得ることができる。
【符号の説明】
【０１２２】
１  プラズマテレビ（表示装置）
４  プラズマディスプレイパネル（ＰＤＰ・映像源）
１０  光学シート
１１  波長フィルタ層
１２  光透過層
１３  基材部
１４  光透過凹凸部
１４ａ  単位光透過凸部
１５  光吸収層
１６  基部
１７  光吸収凹凸部
１７ａ  単位光吸収凸部
１８  電磁波遮蔽層
１９  ハードコート層
【図１】
2012150355.tif 000004
【図２】
2012150355.tif 000005
【図３】
2012150355.tif 000006
【図４】
2012150355.tif 000007
【図５】
2012150355.tif 000008
【図６】
2012150355.tif 000009
【図７】
2012150355.tif 000010
【図８】
2012150355.tif 000011